(57)【要約】【課題】強塩基性の内容物を収納可能な包装袋において、金属箔を用いたガスバリア層にピンホール欠陥が発生して、ガスバリア層自体が内容物、もしくは侵入した酸素によって腐食や変色した際にも、腐食部分が包装袋外側から不可視である包装袋を提供することを課題とする。【解決手段】遮光層、ガスバリア層、およびシーラント層を有する積層体からなる包装袋において、ガスバリア層の表面改質層とシーラント層とは、接着剤層を介して積層されており、接着剤層は、２官能のイソシアネートモノマーを３官能化させたイソシアネートモノマーの誘導体を主成分とする接着剤に、水を０．２〜２．０％添加して、塗工、形成したものであり、ガスバリア層の、表面改質層とは反対側に、遮光層が積層されており、遮光層はプラスチックフィルムに、金属蒸着被膜、または着色層を設けて構成され、遮光層の透過濃度は１．０９〜５．５２であることを特徴とする包装袋。【選択図】図１
2020026278.tif 000002
【特許請求の範囲】
【請求項１】
プラスチックフィルムを基材とした、遮光層、ガスバリア層、およびシーラント層を有する積層体からなる包装袋において、
該ガスバリア層は、アルミニウム箔またはアルミニウム合金箔の、一方の面に表面改質層を有して、他方の面には支持フィルムを積層して構成され、
該ガスバリア層の表面改質層とシーラント層とは、接着剤層を介して積層されており、
該接着剤層は、２官能のイソシアネートモノマーを３官能化させたイソシアネートモノマーの誘導体を主成分とする接着剤に、水を０．２〜２．０％添加して、塗工、形成したものであり、
該ガスバリア層の、表面改質層とは反対側に、ガスバリア層の支持フィルムを介して遮光層が積層されており、
該遮光層はプラスチックフィルムに、金属蒸着被膜、または着色層を設けて構成され、
該遮光層の透過濃度（Ｄ）は、Ｄ＝１．０９〜５．５２であることを特徴とする、包装袋。
【請求項２】
プラスチックフィルムを基材とした、遮光層、ガスバリア層、およびシーラント層を有する積層体からなる包装袋であって、
該ガスバリア層は、アルミニウム箔またはアルミニウム合金箔の、一方の面に表面改質層を有して、他方の面には支持フィルムを積層して構成され、
該ガスバリア層の表面改質層とシーラント層とは、接着剤層を介して積層されており、
該接着剤層は、変性ポリオレフィンを主成分とした化合物と、２官能以上のイソシアネート化合物からなる２液型の接着剤を塗工、形成したものであり、
該ガスバリア層の、表面改質層とは反対側に、ガスバリア層の支持フィルムを介して遮光層が積層されており、
該遮光層はプラスチックフィルムに、金属蒸着被膜、または着色層を設けて構成され、
該遮光層の透過濃度（Ｄ）は、Ｄ＝１．０９〜５．５２であることを特徴とする、包装袋。
【請求項３】
前記表面改質層は、Ｚｒ、Ｃｒ、またはその塩を含む無機被膜と、無機被膜を覆う有機高分子膜からなることを特徴とする、請求項１または請求項２に記載の包装袋。
【請求項４】
前記ガスバリア層は、厚さが６μｍ〜２０μｍのアルミニウム箔、またはアルミニウム合金箔を用いて構成されることを特徴とする、請求項１〜請求項３のいずれかに記載の包装袋。
【発明の詳細な説明】
【技術分野】
【０００１】
本発明は包装袋に関するものである。特にヘアカラー剤等の強塩基性の内容物を収納することに好適な包装袋に関するものである。
【背景技術】
【０００２】
包装袋はその利便性や意匠性のほか、内容物や使用環境に対応して多くの種類のものが実用化されている。特に近年ではプラスチックフィルムを基材フィルムとして、シーラント層を有して、必要な機能を付加する事ができるプラスチックフィルムなどを貼りあわせた積層体を製袋して形成した、包装袋がさまざまな分野で実用に供されている。
【０００３】
一般に包装袋などの包装容器は、内容物を様々な外部環境や外力から保護することがその役割であるが、使用する分野によっては、内容物の外部への漏洩を防止することに重きを置いたり、あるいは臭気等の強い内容物などの場合には、臭気の外部への染み出し、漏洩を防止することが重要である場合もある。
【０００４】
たとえば、髪の毛を染めるためのヘアカラー剤は一般に匂いが強く、内容物耐性のほかガスバリア性も要求される。特にヘアカラー１剤と呼ばれる、染料を含む薬液は、アンモニアなど強塩基性物質を含有するために、匂いがきついため、内容物耐性のほか、ガスバリア性が要求される場合が多い。
【０００５】
一方でヘアカラー１剤を例に取れば、強塩基性の内容物であるために、ガスバリア層にアルミ箔などの金属箔を使用する場合には、腐食やまた積層体の接着強度、あるいは層間の剥離強度の低下を防止しなくてはならず、プラスチックフィルムの劣化防止など、包装袋を構成する積層体の構成要素の耐久性向上も必要である。
【０００６】
特に包装袋の積層体に含まれるガスバリア層に、クラックやピンホールが発生した場合には、腐食による変色の恐れがあって、その場合には包装袋の外側から可視となって不都合である。
【０００７】
また、積層体中にポリエチレンテレフタレートフィルムを用いる場合には、エステルの加水分解によって劣化するために、ガスバリア層より内側の層に用いることは、適当ではないとされている。
【０００８】
あるいは、遮光性のある包装材料として、特許文献１には包装袋を構成する積層体に含まれるアルミニウム層にピンホールが発生した際にも、積層対体中に黒色インク層が設けてあることによって遮光性が損なわれることは無いが、アルミニウム層が腐食あるいは変色した場合には、腐食または変色部分そのものは外側から可視になる点で、商品としての外観を損ねるものであった。
【先行技術文献】
【特許文献】
【０００９】
【特許文献１】特開２００６−２３１６１９公報
【発明の概要】
【発明が解決しようとする課題】
【００１０】
本発明はかかる状況に鑑みてなされたものであり、強塩基性の内容物を収納可能な包装袋において、金属箔を用いたガスバリア層にピンホール欠陥が発生して、ガスバリア層自
体が内容物、もしくは侵入した酸素によって腐食や変色した際にも、腐食部分が包装袋外側から不可視である包装袋を提供することを課題とする。
【課題を解決するための手段】
【００１１】
上記の課題を解決するための手段として、請求項１に記載の発明は、
プラスチックフィルムを基材とした、遮光層、ガスバリア層、およびシーラント層を有する積層体からなる包装袋において、
該ガスバリア層は、アルミニウム箔またはアルミニウム合金箔の、一方の面に表面改質層を有して、他方の面には支持フィルムを積層して構成され、
該ガスバリア層の表面改質層とシーラント層とは、接着剤層を介して積層されており、
該接着剤層は、２官能のイソシアネートモノマーを３官能化させたイソシアネートモノマーの誘導体を主成分とする接着剤に、水を０．２〜２．０％添加して、塗工、形成したものであり、
該ガスバリア層の、表面改質層とは反対側に、ガスバリア層の支持フィルムを介して遮光層が積層されており、
該遮光層はプラスチックフィルムに、金属蒸着被膜、または着色層を設けて構成され、
該遮光層の透過濃度（Ｄ）は、Ｄ＝１．０９〜５．５２であることを特徴とする、包装袋である。
【００１２】
また、請求項２に記載の発明は、
プラスチックフィルムを基材とした、遮光層、ガスバリア層、およびシーラント層を有する積層体からなる包装袋であって、
該ガスバリア層は、アルミニウム箔またはアルミニウム合金箔の、一方の面に表面改質層を有して、他方の面には支持フィルムを積層して構成され、
該ガスバリア層の表面改質層とシーラント層とは、接着剤層を介して積層されており、
該接着剤層は、変性ポリオレフィンを主成分とした化合物と、２官能以上のイソシアネート化合物からなる２液型の接着剤を塗工、形成したものであり、
該ガスバリア層の、表面改質層とは反対側に、ガスバリア層の支持フィルムを介して遮光層が積層されており、
該遮光層はプラスチックフィルムに、金属蒸着被膜、または着色層を設けて構成され、
該遮光層の透過濃度（Ｄ）は、Ｄ＝１．０９〜５．５２であることを特徴とする、包装袋である。
【００１３】
また、請求項３に記載の発明は、
前記表面改質層は、Ｚｒ、Ｃｒ、またはその塩を含む無機被膜と、無機被膜を覆う有機高分子膜からなることを特徴とする、請求項１または請求項２に記載の包装袋である。
【００１４】
また、請求項４に記載の発明は、
前記ガスバリア層は、厚さが６μｍ〜２０μｍのアルミニウム箔、またはアルミニウム合金箔を用いて構成されることを特徴とする、請求項１〜請求項３のいずれかに記載の包装袋である。
【発明の効果】
【００１５】
請求項１に記載の発明によれば、強塩基性の内容物を収納可能な包装袋において、金属箔を用いたガスバリア層にピンホール欠陥が発生して、ガスバリア層自体が内容物、もしくは侵入した酸素によって腐食や変色した際にも、腐食部分が包装袋外側から不可視である包装袋を提供することが可能である。
【００１６】
すなわち、積層体中にガスバリア層を有しているために、たとえばヘアカラー１剤などのように強塩基性の内容物に対して、内容物の影響を包装袋の内部にとどめる一方、外部
環境、例えば酸素の影響を遮断して、内容物の変質等を防止することが可能である。またアルミニウム箔、またはアルミニウム合金箔などからなるガスバリア層の場合には、表面改質層を設けることによって、内容物による腐食やピンホールの発生を防止することができる。
【００１７】
またガスバリア層の表面改質層とシーラント層とを積層する接着剤層に、２官能のイソシアネートモノマーを３官能化させたイソシアネートモノマーの誘導体を主成分とする接着剤に、水を０．２〜２．０％添加して用いることによって、内容物によるラミネート強度への影響を低く抑えることが可能である。
【００１８】
さらに、ガスバリア層の、表面改質層とは反対側に遮光層が設けられていることによって、どうしても避けられないレベルのピンホール、およびそれによるバリア層腐食や斑点状の変色が発生する場合においても、プラスチックフィルムに、金属蒸着被膜、または着色層を設けた遮光層によって隠蔽し外部から不可視とすることが可能である。このとき、遮光層の透過濃度（Ｄ）は、Ｄ＝１．０９〜５．５２であることによって、隠蔽をより完全なものとすることができる。
【００１９】
また、遮光層は支持フィルムを介してガスバリア層と積層されているために、ガスバリア層の腐食や斑点状の変色などが発生する場合においても、その隠蔽、不可視化を阻害することをより少なくする効果を有する。
【００２０】
請求項２に記載の発明によれば、強塩基性の内容物を収納可能な包装袋において、金属箔を用いたガスバリア層にピンホール欠陥が発生して、ガスバリア層自体が内容物、もしくは侵入した酸素によって腐食や変色した際にも、腐食部分が包装袋外側から不可視である包装袋を提供することが可能である。
【００２１】
すなわち、積層体中にガスバリア層を有しているために、たとえばヘアカラー１剤などのように強塩基性の内容物に対して、内容物の影響を包装袋の内部にとどめ、外部環境例えば酸素の影響を遮断して、内容物の変質等を防止することが可能である。またアルミニウム箔またはアルミニウム合金箔などからなるガスバリア層の場合には、表面改質層によって内容物による腐食やピンホールの発生を防止することができる。
【００２２】
さらに、ガスバリア層の、表面改質層とは反対側に遮光層が設けられていることによって、どうしても避けられないレベルのピンホール、およびそれによるバリア層腐食や斑点状の変色が発生する場合においても、プラスチックフィルムに、金属蒸着被膜、または着色層を設けた遮光層によって隠蔽し外部から不可視とすることが可能である。このとき、遮光層の透過濃度（Ｄ）は、Ｄ＝１．０９〜５．５２であることによって、隠蔽をより完全なものとすることができる。
【００２３】
また、遮光層は支持フィルムを介してガスバリア層と積層されているために、ガスバリア層の腐食や斑点状の変色などが発生する場合においても、その隠蔽、不可視化を阻害することをより少なくする効果を有する。
【００２４】
特に請求項３に記載の発明によれば、表面改質層は、Ｚｒ、Ｃｒ、またはその塩を含む無機被膜と、無機被膜を覆う有機高分子膜から構成されることによって、アルミニウム箔やアルミニウム合金箔の内容物、あるいは酸素による腐食やピンホール、それによる変色をより小さくすることができる。また、アルミニウム箔やアルミニウム合金箔の腐食によるシーラント層とのラミネート強度の低下も防止することができる。
【００２５】
特に請求項４に記載の発明によれば、ガスバリア層は、厚さが６μｍ〜２０μｍのアル
ミニウム箔、またはアルミニウム合金箔からなることによって、十分なガスバリア性を確保しつつ、同時に可撓性など包装袋として要求される品質を満たすことが可能であり、さらに加工工程において、ロールツーロールの加工が可能であるなど、生産性においても優れたものとすることができる。
【図面の簡単な説明】
【００２６】
【図１】図１は本発明に係る包装袋を構成する積層体の、一実施態様を説明するための部分断面模式図である。
【図２】図２は本発明に係る包装袋を構成する積層体の、遮光層に金属蒸着被膜を用いた例を説明するための部分断面模式図である。
【発明を実施するための形態】
【００２７】
以下、本発明を図１を参照しながら、更に詳しい説明を加える。但し本発明は、ここに示す例にのみ限定されるものではない。本発明は、請求項によって限定されるものである。
【００２８】
図１は本発明に係る包装袋を構成する積層体の、一実施態様を説明するための部分断面模式図である。
【００２９】
図１に示す例においては、包装袋を構成する積層体（１０）は包装袋外側になる面から、
プラスチックフィルム（４）／着色層（３）／支持フィルム（１）／アルミニウム箔層（５）／表面改質層（６）／接着剤層（７）／シーラント層（２）
の順に積層されている。
【００３０】
また、図１に示す例において、接着剤層（７）に変性ポリオレフィン系接着剤を用いる場合には、たとえば後述の実施例１の層構成を表す、積層体（１０）の部分断面模式図である。
【００３１】
すなわち、本発明は包装袋に関するものであって、図１に示す例において包装袋はプラスチックフィルムを基材とした、遮光層（９）、ガスバリア層（８）、およびシーラント層（２）を有する積層体（１０）からなる。
【００３２】
本発明の課題とするところの、強塩基性の内容物を収納可能な包装袋の提供を目的とする故に、本発明による包装袋にはガスバリア層（８）が不可欠であって、ガスバリア層（８）はアルミニウム箔（５）またはアルミニウム合金箔の、一方の面に表面改質層（６）を有して、他方の面には支持フィルム（１）を積層して構成される。
【００３３】
ガスバリア層（８）は、厚さが６μｍ〜２０μｍのアルミニウム箔（５）、またはアルミニウム合金箔に、表面改質層（６）を設けたものとすることができる。これによって、十分なガスバリア性を確保しつつ、同時に包装袋として要求される品質を満たすことが可能である。
【００３４】
同時にアルミニウム箔（５）、またはアルミニウム合金箔がこの厚さの範囲であることによって、可撓性など包装袋に必要な性質を得ることが可能であり、さらに加工工程において、ロールツーロールの加工が可能であるなど、生産性においても優れたものとすることができる。
【００３５】
一般にガスバリア層として、各種金属箔を用いることはガスバリア性能においては可能であるが、アルミニウム箔（５）、もしくはアルミニウム合金箔が、価格や加工性におい
て、また入手が比較的容易である点においてより好ましい。またアルミニウム箔（５）の内容物側表面には、シーラント層との接着をより強固にし、腐食に対して効果的な、表面改質層（６）を設けて用いる。
【００３６】
表面改質層（６）は、例えばＺｒ、Ｃｒ、またはその塩を含む無機被膜と、無機被膜を覆う有機高分子膜から構成することができる。表面改質層（６）を設けることによって、ガスバリア層（８）の、アルミニウム箔（５）、あるいはアルミニウム合金箔の、例えば内容物のヘアカラー１材に含まれる、強塩基性物質などによる腐食を防止することに効果的である。
【００３７】
表面改質層（６）を設けない場合には、内容物の強塩基性物質などによる、アルミニウム箔、もしくはアルミニウム合金箔の腐食によって、シーラント層とのラミネート強度の低下のおそれがある。
【００３８】
支持フィルム（１）はプラスチックフィルムから構成され、ガスバリア層（８）の支持フィルムである。
【００３９】
プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００４０】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することができる。
【００４１】
またプラスチックフィルムは、接着剤層あるいは溶融樹脂層を介して、他の層と積層して積層体とすることができる。積層体の層構成やその材料、厚さなどは、包装袋に対する要求品質に応じて適宜設計することができる。
【００４２】
ガスバリア層（８）の表面改質層（６）と、シーラント層（２）とは、接着剤層（７）を介して積層されている。シーラント層（２）は、包装袋の最内層、すなわち内容物の液体に接触する液面側に配置される。
【００４３】
また、積層体（１０）のシーラント層（２）同士を対向させて、ヒートシールするなどして、包装袋を製袋することができる。例えば矩形の包装袋の場合には、内容物の充填口を残して周縁部をシールして製袋し、充填後に充填口をシールして包装袋を密封することができる。
【００４４】
シーラント層（２）の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００４５】
シーラント層（２）の形成には、押出機などを用いて溶融した樹脂を製膜して、積層体上に層形成することができる。あるいは、あらかじめフィルムの状態に製膜してある材料を、ドライラミネート等の手法を用いて貼り合せることによって、積層体の表面にシーラント層を形成することも可能である。
【００４６】
本発明は、接着剤層（７）について、２種類の接着剤から選択して用いることとしている。すなわち一種類目の接着剤は、２官能のイソシアネートモノマーを３官能化させたイソシアネートモノマーの誘導体を主成分とする接着剤に、水を０．２〜２．０％添加したものである。また、二種類目の接着剤は変性ポリオレフィンを主成分とした化合物と、２官能以上のイソシアネート化合物からなる２液型の接着剤である。
【００４７】
これらのうち、いずれかの接着剤を接着剤層（７）に用いることによって、たとえば、ガスバリア層（８）や接着剤層（７）自体が、強塩基性物質を含む内容物による腐食等の影響を受けて、積層体（１０）のラミネート強度が低下するなどの影響を少なくすることができる。
【００４８】
ガスバリア層（８）の、表面改質層（６）とは反対側に、ガスバリア層（８）の支持フィルム（１）が設けてあり、この支持フィルム（１）を介して遮光層（９）が積層されている。
【００４９】
遮光層（９）はプラスチックフィルム（４）に、金属蒸着被膜、または着色層（３）を設けて構成されており、遮光層（９）の透過濃度（Ｄ）は、Ｄ＝１．０９〜５．５２である。
【００５０】
本発明が課題とするところの、強塩基性の内容物を収納可能な包装袋において、金属箔を用いたガスバリア層にピンホール欠陥が発生して、ガスバリア層自体が内容物、もしくは侵入した酸素によって腐食や変色した際にも、腐食部分が包装袋外側から不可視である包装袋の提供において、内容物による腐食や、あるいは屈曲等による物理的な外力によって、どうしても避けられないレベルのピンホールが発生して、それによるガスバリア層（８）の斑点状の変色等の欠陥が発生することがある。
【００５１】
その場合でも遮光層（９）の透過濃度（Ｄ）が、Ｄ＝１．０９〜５．５２であることによって、欠陥部の隠蔽をより完全なものとすることができる。我々は本発明を鋭意検討する過程で、遮光層（９）の透過濃度（Ｄ）がこの範囲であれば、斑点状の変色等の欠陥部を視覚的に覆い隠すことができることを見出した。
【００５２】
すなわち本発明においては、遮光層（９）が、ガスバリア層（８）の包装袋外側の位置に設けてあることによって欠陥部を隠蔽し、外部から不可視とすることが可能である。
【００５３】
図１に示す例においては、遮光層（９）は着色層（３）が含まれて構成される例である。例えばプラスチックフィルム（４）の表面に着色層（３）として、印刷インクを用いた層を形成して構成することができる。
【００５４】
着色層（３）の形成は、既存の印刷手法、あるいはコーティング手法を用いて形成することができ、単層のほか、複数の層を重ねて、遮光層（９）の透過濃度範囲を実現することも可能である。
【００５５】
図２は本発明に係る包装袋を構成する積層体の、遮光層に金属蒸着被膜を用いた例を説明するための部分断面模式図である。
【００５６】
図１で示した遮光層（９）に着色層（３）を用いる場合のほか、プラスチックフィルム（４）表面に金属蒸着被膜（１１）を形成して遮光層（９）を構成することも可能である。また、図２に示す例において、接着剤層（７）に変性ポリオレフィン系を用いる場合には、後述の実施例２、または実施例３の層構成を表す、積層体（１０）の部分断面模式図である。
【００５７】
本発明においては、いずれの場合も、遮光層（９）の透過濃度（Ｄ）は、Ｄ＝１．０９〜５．５２の範囲である。
【００５８】
また、遮光層（９）は、ガスバリア層（８）とは、ガスバリア層（８）の支持フィルム（１）を介して積層される。これは、遮光層（９）がガスバリア層（８）のアルミニウム箔（５）またはアルミニウム合金箔に直接貼りあわせられて積層される場合に比べて、ガスバリア層（９）のアルミニウム箔（５）の腐食や斑点状の変色の隠蔽、不可視化を阻害することが少ない効果を有する。
【００５９】
必要に応じて、商品としてのイメージアップや、内容物についての必要な情報表示や、意匠性の向上を目的として、プラスチックフィルムを基材とする積層体中（１０）の、包装袋外側から見える層に印刷層を設けることができる。印刷層は包装袋の最外層に設けるのでも構わない。
【００６０】
また印刷層は、包装袋の一部に設けるのでもよく、また包装袋の全面に渡って設けるのでもよい。あるいは、印刷層を用いずに表示部を設ける方法としては、たとえば包装袋の表面に、印刷されたシールを貼着することも可能である。
【００６１】
ここで、印刷方法、および印刷インキには、特段の制約を設けるものではないが、既存の印刷方法の中からプラスチックフィルムへの印刷適性、色調などの意匠性、密着性、などを考慮すれば適宜選択してよい。
【００６２】
たとえば、グラビア印刷法、オフセット印刷法、グラビアオフセット印刷法、フレキソ印刷法、シルクスクリーン印刷法、インクジェット印刷法などの既存の印刷方法から選択して用いることができる。たとえばグラビア印刷法は、生産性、プラスチックフィルムへの印刷適性、および絵柄の高精細度において好ましく用いることができる。
【００６３】
このようにして、本発明によれば、強塩基性の内容物を収納可能な包装袋において、金属箔を用いたガスバリア層にピンホール欠陥が発生して、ガスバリア層自体が内容物、もしくは侵入した酸素によって腐食や変色した際にも、腐食部分が包装袋外側から不可視である包装袋を提供することが可能である。
【実施例】
【００６４】
以下本発明を、実施例によって更に具体的な説明を加える。ただし本発明は、ここに示す例にのみ限定されるものではない。本発明は、請求項によって限定されるものである。
【００６５】
評価用の、包装袋サンプルを作成して、本発明による実施例１〜実施例９．および比較例１〜比較例１７として、評価した。
【００６６】
サンプル構成：積層体をシーラント層同士を対向して重ね合わせ、周縁部ヒートシールして製袋した。
屈曲過程：製袋した包装袋を、ゲルボフレックステスターで、常温環境下において１００回の屈曲を加えた。
内容物：製袋、屈曲過程を経た包装袋に、ｐＨ９〜１０のヘアカラー１剤を充填後、充
填口を密封した。
【００６７】
＜評価項目および評価方法＞
（１）遮光層の透過濃度（Ｄ）：遮光層のフィルムを、エックスライト株式会社製  ３６１Ｔ  卓上式透過濃度計で測定した。
【００６８】
（２）ラミネート強度（初期）：積層体サンプルを、１５ｍｍ幅にカットして、アルミニウム箔／シーラント層間の接着強度を、株式会社エー・アンド・デイ製ＲＴＦ−１２５０試験機を用いて３００ｍｍ／分の引っ張り速度で測定した。（Ｎ／１５ｍｍ）。
【００６９】
（３）ラミネート強度（２週間後）：５０℃環境下で２週間保管後の内容物入りの評価用サンプルを、ラミネート強度（初期）と同様に測定した。（Ｎ／１５ｍｍ）。
【００７０】
（４）外観（変色）：５０℃環境下で２週間保管後の内容物入りの評価用サンプルの外観を目視にて、斑点や変色の有無を観察した。
【００７１】
評価用サンプルの材料構成は以下のとおりである。
【００７２】
［遮光層（９）］
以下の３種類を用意した。
・着色層タイプ：ポリエチレンテレフタレートフィルム（フタムラ化学製  ＦＥ２００１
厚さ１２μｍ）＋印刷着色層
・着色層タイプ：延伸ポリアミドフィルム（ユニチカ株式会社製  厚さ１５μｍ）＋印刷着色層
・金属蒸着被膜タイプ：蒸着（ＶＭ）付きポリエチレンテレフタレートフィルム（東レフィルム加工製  ＢＲＰＥＴ−１３１２  厚さ１２μｍ）。
【００７３】
［バリア層（８）］
支持フィルム（１）は、以下の２種類を用意した。
・延伸ポリアミドフィルム：（コウジン株式会社製  ボニールｗ  厚さ１５μｍ）
・ポリエチレンテレフタレートフィルム：（フタムラ化学製  ＦＥ２００１  厚さ１２μｍ）。
【００７４】
アルミニウム箔（５）は下記のとおりである。
・アルミニウム箔：東洋アルミ株式会社製  ８０７９材  厚さ９μｍ
支持フィルムとアルミニウム箔の貼り合せは、下記ウレタン系接着剤を用いた。
・接着剤：主剤  三井化学株式会社製  タケラックＡ６２６
硬化剤  三井化学株式会社製  タケネートＡ５０。
【００７５】
表面改質層（６）は下記のとおりである。
・Ｚｒ系コート材：日本ペイントサーフケミカルズ製サーフコートＥＣ１０００Ａ／Ｂ
・Ｃｒ系コート材：日本ペイントサーフケミカルズ製サーフコートＮＲ−Ｘ
表面改質処理を行なう場合には、これらのいずれかを用いて表面改質処理を行ない、表面改質層（６）を形成した。
【００７６】
［接着剤層（７）およびシーラント層（２）］
シーラント層とガスバリア層の積層体は以下の２種類とした。
【００７７】
・変性ポリオレフィフィン系接着剤：ガスバリア層（８）の表面改質層（６）側に、変性ポリオレフィンを主成分とした接着剤を塗工し、直鎖状低密度ポリエチレンフィルム（ＬＬＤＰＥ  タマポリ株式会社製  ＵＢ１０６Ｔ）をドライラミネートした。
【００７８】
・イソシアネート系接着剤：ガスバリア層（８）の表面改質層（６）側に、ヘキサメチレンジイソシアネートのビウレットタイプを主成分とした塗液を酢酸エチルにて希釈した溶液に水を添加した接着剤を塗工し、その後押し出し機によって、低密度ポリエチレン（日本ポリエチレン株式会社製  ＬＣ６００Ａ）を押し出し、シーラント層として直鎖状低密度ポリエチレンフィルム（ＬＬＤＰＥ  東セロ株式会社製  ＴＵＸ−ＸＭＴＮ）と貼り合せた。
【００７９】
最後に遮光層（９）と、ガスバリア層（８）とシーラント層（２）の積層体とを、ウレタン系接着剤で貼りあわせて、実施例１〜実施例９、比較例１〜比較例１７を作成して、評価用サンプルとした。
【００８０】
評価用サンプルは、シーラント層（２）同士を対向させて重ね、周縁をヒートシールして製袋し、ゲルボフレックステスターで常温環境下で１００回屈曲させ、ｐＨ９〜１０のヘアカラー１剤を充填した後、充填口をシールして密封した。
【００８１】
＜実施例１＞
積層体の材料構成は下記のとおりである。
包装袋外側から、
ポリエチレンテレフタレートフィルム（厚さ１２μｍ）／印刷着色層（墨）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【００８２】
＜実施例２＞
積層体の材料構成は下記のとおりである。
包装袋外側から、
蒸着（ＶＭ）付きポリエチレンテレフタレートフィルム（厚さ１２μｍ）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【００８３】
すなわち、実施例１とは、遮光層（９）が異なっており透過濃度はＤ＝１．８４であるが、本発明による材料構成の範囲内である。
【００８４】
＜実施例３＞
積層体の材料構成は下記のとおりである。
包装袋外側から、
蒸着（ＶＭ）付きポリエチレンテレフタレートフィルム（厚さ１２μｍ）／／延伸ポリアミドフィルム（厚さ１５μｍ）／アルミニウム箔（厚さ９μｍ）／表面改質層（Ｃｒ）／／接着剤層（変性ポリオレフィン）／／シーラント層（厚さ４０μｍ）
とした。
【００８５】
すなわち、実施例１とは、表面改質層（６）と遮光層（９）が異なっており透過濃度はＤ＝１．８４であるが、本発明による材料構成の範囲内である。
【００８６】
＜実施例４＞
積層体の材料構成は下記のとおりである。
包装袋外側から、
延伸ポリアミドフィルム（厚さ１５μｍ）／印刷着色層（墨）／／ポリエチレンテレフタ
レートフィルム（厚さ１２μｍ）／アルミニウム箔（厚さ９μｍ）／表面改質層（Ｚｒ）／／接着剤層（変性ポリオレフィン）／／シーラント層（厚さ４０μｍ）
とした。
【００８７】
すなわち、実施例１とは、遮光層（９）のプラスチックフィルム（４）、およびガスバリア層（８）の支持フィルム（５）の種類が異なっているが、本発明による材料構成の範囲内である。
【００８８】
＜実施例５＞
積層体の材料構成は下記のとおりである。
包装袋外側から、
延伸ポリアミドフィルム（厚さ１５μｍ）／印刷着色層（墨×４回）／／ポリエチレンテレフタレートフィルム（厚さ１２μｍ）／アルミニウム箔（厚さ９μｍ）／表面改質層（Ｚｒ）／／接着剤層（変性ポリオレフィン）／／シーラント層（厚さ４０μｍ）
とした。
【００８９】
すなわち、実施例１とは、遮光層（９）のプラスチックフィルム（４）、およびガスバリア層（８）の支持フィルム（５）の種類が異なっており、また着色層（３）が墨インキで４回重ねとなっており、透過濃度はＤ＝５．５２であるが、本発明による材料構成の範囲内である。
【００９０】
＜実施例６＞
積層体の材料構成は下記のとおりである。
包装袋外側から、
ポリエチレンテレフタレートフィルム（厚さ１２μｍ）／印刷着色層（墨＋白）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【００９１】
すなわち、実施例１とは、着色層（３）が異なっている。この部分は墨インキと白インキの重ねとなっており、透過濃度はＤ＝５．５２であるが、本発明による材料構成の範囲内である。
【００９２】
＜実施例７＞
積層体の材料構成は下記のとおりである。
包装袋外側から、
ポリエチレンテレフタレートフィルム（厚さ１２μｍ）／印刷着色層（墨）／／延伸ポリアミドフィルム（厚さ１５μｍ）／アルミニウム箔（厚さ９μｍ）／表面改質層（Ｃｒ）／／接着剤層（イソシアネート）／／シーラント層（厚さ４０μｍ）
とした。
【００９３】
すなわち、実施例１とは、接着剤層（７）および表面改質層（６）が異なっているが、本発明による材料構成の範囲内である。
【００９４】
＜実施例８＞
積層体の材料構成は下記のとおりである。
包装袋外側から、
ポリエチレンテレフタレートフィルム（厚さ１２μｍ）／印刷着色層（墨）／／延伸ポリアミドフィルム（厚さ１５μｍ）／アルミニウム箔（厚さ９μｍ）／表面改質層（Ｚｒ）／／接着剤層（イソシアネート）／／シーラント層（厚さ４０μｍ）
とした。
【００９５】
すなわち、実施例１とは接着剤層（７）のみが異なっているが、本発明による材料構成の範囲内である。
【００９６】
＜実施例９＞
積層体の材料構成は下記のとおりである。
包装袋外側から、
蒸着（ＶＭ）付きポリエチレンテレフタレートフィルム（厚さ１２μｍ）／／延伸ポリアミドフィルム（厚さ１５μｍ）／アルミニウム箔（厚さ９μｍ）／表面改質層（Ｚｒ）／／接着剤層（イソシアネート）／／シーラント層（厚さ４０μｍ）
とした。
【００９７】
すなわち実施例１とは、遮光層（９）、接着剤層（７）が異なっているが、本発明による材料構成の範囲内である。
【００９８】
＜比較例１＞
積層体の材料構成は下記のとおりである。
包装袋外側から、
ポリエチレンテレフタレートフィルム（厚さ１２μｍ）／アルミニウム箔（厚さ７μｍ）／接着剤層（エステル）／シーラント層（厚さ４０μｍ）
とした。
【００９９】
すなわち、実施例１との比較において、遮光層がなく、表面改質層がなく、接着剤層がエステル系である点で異なっており、本発明による材料構成を逸脱している。
【０１００】
＜比較例２＞
積層体の材料構成は下記のとおりである。
包装袋外側から、
ポリエチレンテレフタレートフィルム（厚さ１２μｍ）／アルミニウム箔（厚さ７μｍ）／接着剤層（変性ポリオレフィン）／シーラント層（厚さ４０μｍ）
とした。
【０１０１】
すなわち、実施例１との比較において、遮光層がなく、表面改質層がない点で異なっており、本発明による材料構成を逸脱している。
【０１０２】
＜比較例３＞
積層体の材料構成は下記のとおりである。
包装袋外側から、
ポリエチレンテレフタレートフィルム（厚さ１２μｍ）／アルミニウム箔（厚さ７μｍ）／接着剤層（イソシアネート）／シーラント層（厚さ４０μｍ）
とした。
【０１０３】
すなわち、実施例１との比較において、遮光層がなく、表面改質層がない点で異なっており、本発明による材料構成を逸脱している。
【０１０４】
＜比較例４＞
積層体の材料構成は下記のとおりである。
包装袋外側から、
ポリエチレンテレフタレートフィルム（厚さ１２μｍ）／アルミニウム箔（厚さ９μｍ）
／表面改質層（Ｃｒ）／／接着剤層（変性ポリオレフィン）／／シーラント層（厚さ４０μｍ）
とした。
【０１０５】
すなわち、実施例１との比較において、遮光層がない点で異なっており、本発明による材料構成を逸脱している。
【０１０６】
＜比較例５＞
積層体の材料構成は下記のとおりである。
包装袋外側から、
ポリエチレンテレフタレートフィルム（厚さ１２μｍ）／アルミニウム箔（厚さ９μｍ）／表面改質層（Ｚｒ）／／接着剤層（変性ポリオレフィン）／／シーラント層（厚さ４０μｍ）
とした。
【０１０７】
すなわち、実施例１との比較において、遮光層がない点で異なっており、本発明による材料構成を逸脱している。
【０１０８】
＜比較例６＞
積層体の材料構成は下記のとおりである。
包装袋外側から、
ポリエチレンテレフタレートフィルム（厚さ１２μｍ）／アルミニウム箔（厚さ９μｍ）／表面改質層（Ｃｒ）／／接着剤層（イソシアネート）／／シーラント層（厚さ４０μｍ）
とした。
【０１０９】
すなわち、実施例１との比較において、遮光層がない点で異なっており、本発明による材料構成を逸脱している。
【０１１０】
＜比較例７＞
積層体の材料構成は下記のとおりである。
包装袋外側から、
ポリエチレンテレフタレートフィルム（厚さ１２μｍ）／アルミニウム箔（厚さ９μｍ）／表面改質層（Ｚｒ）／／接着剤層（イソシアネート）／／シーラント層（厚さ４０μｍ）
とした。
【０１１１】
すなわち、実施例１との比較において、遮光層がない点で異なっており、本発明による材料構成を逸脱している。
【０１１２】
＜比較例８＞
積層体の材料構成は下記のとおりである。
包装袋外側から、
ポリエチレンテレフタレートフィルム（厚さ１２μｍ）／印刷着色層（白）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１１３】
すなわち、実施例１との比較において、遮光層に白インキを用いている点で異なっており、透過濃度（Ｄ）が０．１５であって、本発明による透過濃度（Ｄ）範囲（１．０９〜
５．５２）を逸脱している。
【０１１４】
＜比較例９＞
積層体の材料構成は下記のとおりである。
包装袋外側から、
ポリエチレンテレフタレートフィルム（厚さ１２μｍ）／印刷着色層（藍）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１１５】
すなわち、実施例１との比較において、遮光層に藍インキを用いている点で異なっており、透過濃度（Ｄ）が０．４１であって、本発明による透過濃度（Ｄ）範囲（１．０９〜５．５２）を逸脱している。
【０１１６】
＜比較例１０＞
積層体の材料構成は下記のとおりである。
包装袋外側から、
ポリエチレンテレフタレートフィルム（厚さ１２μｍ）／印刷着色層（赤）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１１７】
すなわち、実施例１との比較において、遮光層に赤インキを用いている点で異なっており、透過濃度（Ｄ）が０．４１であって、本発明による透過濃度（Ｄ）範囲（１．０９〜５．５２）を逸脱している。
【０１１８】
＜比較例１１＞
積層体の材料構成は下記のとおりである。
包装袋外側から、
ポリエチレンテレフタレートフィルム（厚さ１２μｍ）／印刷着色層（黄）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１１９】
すなわち、実施例１との比較において、遮光層に黄インキを用いている点で異なっており、透過濃度（Ｄ）が０．０５であって、本発明による透過濃度（Ｄ）範囲（１．０９〜５．５２）を逸脱している。
【０１２０】
＜比較例１２＞
積層体の材料構成は下記のとおりである。
包装袋外側から、
ポリエチレンテレフタレートフィルム（厚さ１２μｍ）／印刷着色層（藍＋白）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１２１】
すなわち、実施例１との比較において、遮光層に藍インキ＋白インキを用いている点で異なっており、透過濃度（Ｄ）が０．８５であって、本発明による透過濃度（Ｄ）範囲（１．０９〜５．５２）を逸脱している。
【０１２２】
＜比較例１３＞
積層体の材料構成は下記のとおりである。
包装袋外側から、
ポリエチレンテレフタレートフィルム（厚さ１２μｍ）／印刷着色層（赤＋白）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１２３】
すなわち、実施例１との比較において、遮光層に赤インキ＋白インキを用いている点で異なっており、透過濃度（Ｄ）が０．６２であって、本発明による透過濃度（Ｄ）範囲（１．０９〜５．５２）を逸脱している。
【０１２４】
＜比較例１４＞
積層体の材料構成は下記のとおりである。
包装袋外側から、
ポリエチレンテレフタレートフィルム（厚さ１２μｍ）／印刷着色層（黄＋白）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１２５】
すなわち、実施例１との比較において、遮光層に黄インキ＋白インキを用いている点で異なっており、透過濃度（Ｄ）が０．１６であって、本発明による透過濃度（Ｄ）範囲（１．０９〜５．５２）を逸脱している。
【０１２６】
＜比較例１５＞
積層体の材料構成は下記のとおりである。
包装袋外側から、
ポリエチレンテレフタレートフィルム（厚さ１２μｍ）／印刷着色層（セピア＋白）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１２７】
すなわち、実施例１との比較において、遮光層にセピアインキ＋白インキを用いている点で異なっており、透過濃度（Ｄ）が０．９１であって、本発明による透過濃度（Ｄ）範囲（１．０９〜５．５２）を逸脱している。
【０１２８】
＜比較例１６＞
積層体の材料構成は下記のとおりである。
包装袋外側から、
ポリエチレンテレフタレートフィルム（厚さ１２μｍ）／印刷着色層（墨＋白）／／延伸ポリアミドフィルム（厚さ１５μｍ）／アルミニウム箔（厚さ９μｍ）／／接着剤層（変性ポリオレフィン）／／シーラント層（厚さ４０μｍ）
とした。
【０１２９】
すなわち、実施例１との比較において、遮光層に墨インキ＋白インキを用いている点で異なっており、透過濃度（Ｄ）が１．５９であって、本発明による透過濃度（Ｄ）範囲（１．０９〜５．５２）の逸脱はないものの、表面改質層は設けておらず、この点が本発明による材料構成を逸脱している。
【０１３０】
＜比較例１７＞
積層体の材料構成は下記のとおりである。
包装袋外側から、
ポリエチレンテレフタレートフィルム（厚さ１２μｍ）／印刷着色層（墨＋白）／／延伸ポリアミドフィルム（厚さ１５μｍ）／アルミニウム箔（厚さ９μｍ）／表面改質層（Ｚｒ）／／接着剤層（変性ポリオレフィン）／／シーラント層（厚さ４０μｍ）
とした。
【０１３１】
すなわち、実施例１との比較において、遮光層に墨インキ＋白インキを用いている点で異なっており、透過濃度（Ｄ）が１．５９であって、本発明による透過濃度（Ｄ）範囲（１．０９〜５．５２）の逸脱はないものの、ガスバリア層とシーラント層との接着剤層（７）にエステル系の接着剤を用いており、この点が本発明による材料構成を逸脱している。
【０１３２】
評価結果を表１に示す。
【０１３３】
【表１】
2020026278.tif 000003
【０１３４】
表１に示す結果から、本発明による実施例１〜実施例９は全て、判定は〇判定である。しかしながら、本発明を何らかの点で逸脱する比較例１〜比較例１７は全て、判定は×判定である。
【０１３５】
したがって、本発明によれば、強塩基性の内容物を収納可能な包装袋において、金属箔を用いたガスバリア層にピンホール欠陥が発生して、ガスバリア層自体が内容物、もしくは侵入した酸素によって腐食や変色した際にも、腐食部分が包装袋外側から不可視である包装袋を提供することが可能であることを示すことができた。
【０１３６】
以下比較例１〜比較例１７について、個々に考察を加える。
【０１３７】
比較例１においては、遮光層（９）がなく、表面改質層（６）がなく、接着剤層（７）がエステル系である点で本発明とは異なっている。表面改質層、接着剤層の逸脱によって、２週間後のラミネート強度は０．０Ｎ／１５ｍｍであって、すでに剥離状態となっており、包装袋として実用に供することが困難と思われる。
【０１３８】
比較例２においては、遮光層（９）がなく、表面改質層（６）がない点で本発明とは異なっており、表面改質層がないために、比較例と同様に２週間後のラミネート強度は０．０Ｎ／１５ｍｍであって、すでに剥離状態となっており、包装袋として実用に供することが困難と思われる。
【０１３９】
比較例３においては、遮光層（９）がなく、表面改質層（６）がない点で本発明とは異なっており、表面改質層がないために、比較例と同様に２週間後のラミネート強度は０．０Ｎ／１５ｍｍであって、すでに剥離状態となっており、包装袋として実用に供することが困難と思われる。
【０１４０】
比較例４および比較例５においては、遮光層（９）がない点で本発明とは異なっており、ラミネート強度の低下は比較的軽微なものの、遮光層がないためにピンホール等による変色が、当然のことながら可視となっており×判定に繋がったものである。
【０１４１】
比較例６および比較例７においては、遮光層（９）がない点で本発明とは異なっており、ラミネート強度の低下は比較的軽微なものの、遮光層がないためにピンホール等による変色が、当然のことながら可視となっており×判定に繋がったものである。
【０１４２】
比較例８〜比較例１５においては、遮光層に白インキ単層、あるいは藍インキ、赤インキ、黄インキ、セピアインキの単層、または白インキとそれらの重ねを用いている点で実施例１〜実施例９とは異なっており、その結果透過濃度（Ｄ）が、本発明の特徴のひとつである、透過濃度（Ｄ）範囲（１．０９〜５．５２）を下方に逸脱している。
【０１４３】
その結果、ラミネート強度の低下は見られないものの、遮光層がないためにピンホール等による変色が、当然のことながら可視となっており×判定に繋がったものである。
【０１４４】
比較例１６においては、遮光層に墨インキ＋白インキを用いている点で異なっており、透過濃度（Ｄ）が１．５９であって、本発明による透過濃度（Ｄ）範囲（１．０９〜５．５２）の範囲内にあって隠蔽力は十分と思われるが、ガスバリア層のアルミニウム箔に表面改質層は設けておらず、表面改質層がないために、比較例１〜比較例３と同様に２週間後のラミネート強度は０．０Ｎ／１５ｍｍであって、すでに剥離状態となっており、包装袋として実用に供することが困難と思われる。
【０１４５】
比較例１７においては、遮光層に墨インキ＋白インキを用いている点で異なっており、透過濃度（Ｄ）が１．５９であって、本発明による透過濃度（Ｄ）範囲（１．０９〜５．５２）の範囲内にあって隠蔽力は十分と思われるが、ガスバリア層とシーラント層との接着剤層（７）にエステル系の接着剤を用いており、比較例１と同様に２週間後のラミネート強度は０．０Ｎ／１５ｍｍであって、すでに剥離状態となっており、包装袋として実用に供することが困難と思われる。
【０１４６】
総合的に考察すれば、接着剤層（７）の材料選択、また表面改質層（６）を設けること、また遮光層（９）を、着色層（３）、金属蒸着被膜（１１）に係らず、透過濃度（Ｄ）を１．０９以上の範囲で設けることが、本発明の課題解決に効果的であることが明らかとなった。
【０１４７】
このように、本発明によれば、強塩基性の内容物を収納可能な包装袋において、金属箔を用いたガスバリア層にピンホール欠陥が発生して、ガスバリア層自体が内容物、もしくは侵入した酸素によって腐食や変色した際にも、腐食部分が包装袋外側から不可視である包装袋を提供することが可能であることを検証することができた。
【符号の説明】
【０１４８】
１・・・支持フィルム
２・・・シーラント層
３・・・着色層
４・・・プラスチックフィルム
５・・・アルミニウム箔層
６・・・表面改質層
７・・・接着剤層
８・・・ガスバリア層
９・・・遮光層
１０・・・積層体
１１・・・金属蒸着被膜
【図１】
2020026278.tif 000004
【図２】
2020026278.tif 000005